(57)【特許請求の範囲】
【請求項１】
バインダー；
生物由来の融合助剤としてのビス（２−エチルヘキシル）コハク酸エステル；および
溶媒、
を含有する組成物。
【請求項２】
融合助剤は生物由来のジオールと生物由来のカルボン酸との反応から生成される、請求項１に記載の組成物。
【請求項３】
少なくとも１種のさらなる融合助剤をさらに含有する請求項１に記載の組成物であって、該さらなる融合助剤が、コハク酸、アジピン酸、セバシン酸、マロン酸、グルタル酸、ピメリン酸、スベリン酸、アゼライン酸、オルト−フタル酸、イソ−フタル酸、テレ−フタル酸、マレイン酸、フマル酸、グルタコン酸、トラウマチン酸、ムコン酸、１,４−ブタンジオールおよびレソルシノールから成る群から選択されるものの誘導体である、組成物。
【請求項４】
顔料、顔料増量剤、着色剤、毛髪用染料、染料、界面活性剤、懸濁添加剤、消泡剤、殺生物剤、殺菌剤、微粒子、セメント組成物、きめ出し組成物、水混和性溶媒、ｐＨ調整剤、架橋剤、増粘剤、粘稠化剤、充填剤、凍結融解添加剤、平坦化剤、顔料研磨剤、乳白剤、安定剤、フィルム保存剤、およびこれらの任意の組合せから成る群から選択される添加剤を更に含有する、請求項１に記載の組成物。
【請求項５】
バインダーが、アルキド、アクリル、ビニル−アクリル、ビニルアセテート／エチレン（ＶＡＥ）、ポリウレタン、ポリエステル、メラミン樹脂、エポキシ、スチレン、スチレン−アクリルコポリマー、スチレン−アルケンコポリマー、それらの任意の誘導体およびそれらの任意の組合せから成る群から選択される樹脂である、請求項１に記載の組成物。
【請求項６】
溶媒が、水、石油蒸留物、エステル、グリコールエーテルおよびこれらの任意の組合せから成る群から選択される、請求項１に記載の組成物。
【請求項７】
組成物が５００ｇ／L未満の揮発性有機物含量を有する、請求項１に記載の組成物。
【請求項８】
請求項１に記載の組成物を含有する生成物であって、
該生成物が、ペイント、コーティング、接着剤、インク、トナー、シーラント、ステイン、うわ薬、カーペット裏地、およびプライマーから成る群からから選択される、生成物。
【請求項９】
生物由来の融合助剤としてのビス（２−エチルヘキシル）コハク酸エステル；と、
バインダー；と
溶媒、
とを含有する組成物を準備すること、および
コーティングを形成するように該組成物を表面に施すこと、
を含む方法。
【請求項１０】
アクリル、ビニルアクリル、スチレンアクリル、エチレンビニルアクリル、スチレン/ブタジエン、およびスチレン系樹脂から成る群から選択されるバインダー；
生物由来の融合助剤としてのビス（２−エチルヘキシル）コハク酸エステル；
溶媒；および
顔料、顔料増量剤、毛髪用染料、着色剤、界面活性剤、レオロジー改質剤、増粘剤、殺生物剤、凍結融解添加剤およびこれらの任意の組合せから成る群から選択される少なくとも１つの添加剤、
を含有する組成物。
【請求項１１】
少なくとも１種のさらなる融合助剤をさらに含有する請求項１０に記載の組成物であって、さらなる融合助剤の少なくとも１つが、コハク酸、アジピン酸、セバシン酸、マロン酸、グルタル酸、ピメリン酸、スベリン酸、アゼライン酸、オルト−フタル酸、イソ−フタル酸、テレ−フタル酸、マレイン酸、フマル酸、グルタコン酸、トラウマチン酸、ムコン酸、１,４−ブタンジオールおよびレソルシノールから成る群から選択されるものの誘導体である、組成物。
【請求項１２】
請求項１０に記載の組成物を含有する生成物であって、該生成物が、ペイント、コーティング、接着剤、インク、トナー、シーラント、ステイン、うわ薬、カーペット裏地、およびプライマーから成る群からから選択される、生成物。
【発明の詳細な説明】
【技術分野】
【０００１】
本発明は、カーペット裏地、工業コーティング、建築用コーティング、外装絶縁仕上げシステム、トラフィックペイント、屋根コーティング、工芸ペイント、紙コーティングおよび繊維コーティングを含む（ただし、これらに限定されない）無数の用途において使用できるペイント、コーティング、接着剤などのための融合助剤（coalescing agent）に関する。
【背景技術】
【０００２】
コーティング組成物は、多種の用途、典型的には表面の装飾または保護に使用される。コーティング組成物は、バインダー、典型的には、液体の溶媒中に保持されたエマルションポリマー（例えばラテックス）を含有する。コーティング材を塗布すると、溶媒は蒸発し、バインダーは、顔料、充填剤、および他の添加剤を結合させながら、機械的に硬質な状態へと硬化する。
【０００３】
とりわけ、環境への配慮により、ペイント、ステインおよび他のコーティング組成物中の揮発性有機化合物（ＶＯＣ）の量を減少させる動きがある。しかしながら、耐久性、不透明さ、および乾燥速度などのコーティング組成物の望ましい性質には、これらの組成物中でのＶＯＣの欠如により悪影響を受けているものがある。近年、企業は、最終生成物において良好な物理的性質を維持しながらも、新規で発展した規則を満たす、低いＶＯＣ含有量を有する配合物およびコーティング組成物の製造方法を探求している。
【０００４】
ペイント中のＶＯＣの主な源は融合助剤である。融合助剤は、溶剤として、また、ポリマー粒子に対する可塑剤として機能し、ならびに、配合物を表面に塗布し乾燥させた後に典型的な水性配合物中の分散ポリマー相から粘着フィルムの形成を補助する。望ましい融合助剤は、多くの異なる種類のポリマーバインダー系に関する幅広い適用温度にて急速なフィルム形成を可能とし、ＶＯＣ放出に関する規制基準を満たし、塗布直後にコーティングフィルムに有用な物理的性質をもたらすことができる。
【０００５】
政府機関は、大気中に放出され得るＶＯＣ量に関する指針を明記する規則を規定しているので、施したコーティングにおける安定性、相溶性、およびフィルム形成性などの所望の性質が損なわれることなくコーティング組成物中で使用できる低ＶＯＣ融合助剤が必要とされている。さらに、穀物およびトウモロコシなどの再生可能資源から製造される、これらの特徴を有する融合助剤は、石油の消費を減らし、社会としてより好都合である。
【発明の概要】
【発明が解決しようとする課題】
【０００６】
本発明は、カーペット裏地、工業コーティング、建築用コーティング、外装絶縁仕上げシステム、トラフィックペイント、屋根コーティング、工芸ペイント、紙コーティングおよび繊維コーティングを含む（ただし、これらに限定されない）無数の用途において使用できるペイント、コーティング、接着剤などのための融合助剤に関する。
【課題を解決するための手段】
【０００７】
ある実施態様において、本発明は、バインダー；式Ｉの一般式（以下に記載）を有する、炭水化物の微生物発酵から導かれる融合助剤（式中、Ｚは、Ｃ１−Ｃ１０であることができ、(i)Ｘは−ＨでありＹは＝Ｏであり、あるいは(ii)Ｘは＝ＯでありＹは−ＨまたはＣＨ３であり、かつ、Ｒ１およびＲ２は独立して選択でき、Ｃ１−Ｃ１２またはそれらの誘導体を含有する）；および溶媒、を含有する組成物を提供する。
【０００８】
別の実施態様において、本発明は、バインダー；式Ｉの一般式（以下に記載）を有する融合助剤（式中、Ｚは、Ｃ１−Ｃ１０であることができ、(i)Ｘは−ＨでありＹは＝Ｏであり、あるいは(ii)Ｘは＝ＯでありＹは−ＨまたはＣＨ３であり、かつ、Ｒ１およびＲ２は独立して選択でき、Ｃ１−Ｃ１２またはそれらの誘導体を含有する）；および溶媒を含有する組成物、を含有する生成物を提供し、生成物は、ペイント、コーティング、接着剤、インク、トナー、シーラント、ステイン、うわ薬(glaze)、カーペット裏地、およびプライマーから成る群からから選択される。
【０００９】
別の実施態様において、本発明は、式Ｉの一般式（以下に記載）を有する融合助剤（式中、Ｚは、Ｃ１−Ｃ１０であることができ、(i)Ｘは−ＨでありＹは＝Ｏであり、あるいは(ii)Ｘは＝ＯでありＹは−ＨまたはＣＨ３であり、かつ、Ｒ１およびＲ２は独立して選択でき、Ｃ１−Ｃ１２またはそれらの誘導体を含有する）；バインダー；および溶媒、を含有する組成物を提供すること、およびコーティングを形成するように組成物を表面に施すこと、を含む方法を提供する。
【００１０】
本発明の特徴および長所は、以下の好ましい実施態様の記載を読むことにより当業者に容易に理解されるであろう。
【発明を実施するための形態】
【００１１】
本発明は、カーペット裏地、工業コーティング、建築用コーティング、外装絶縁仕上げシステム、トラフィックペイント、屋根コーティング、工芸ペイント、紙コーティングおよび繊維コーティングを含む（ただし、これらに限定されない）無数の用途において使用できるペイント、コーティング、接着剤などのための融合助剤に関する。
【００１２】
多くの長所のうち、本発明は、再生可能資源、例えば、トウモロコシ、小麦、タピオカ、米、ソルガム、またはリグノセルロースから製造できる低ＶＯＣ融合助剤を提供する。低ＶＯＣである再生可能資源由来の融合助剤の製造は、さらに、製造段階および実施段階において環境に優しいコーティングを相乗的に提供する。低ＶＯＣ融合助剤を含有するコーティング配合物から製造された最終コーティングは、従来のコーティング配合物と比べて、より大きな隠蔽力、すなわち不透明さ；よりきれいな真っ白なフィルム；増加した硬度；増加した耐ブロック性；減少した汚れの補集；低下したフィルム形成の最低温度；減少した使用要件；減少した臭気；およびより硬いフィルムへのより速い乾燥性を明示できる。
【００１３】
ある実施態様において、コーティング配合物は、融合助剤、溶媒、およびバインダーを含有してもよく、これらから基本的に構成されてもよく、またはこれらで構成されてもよい。所望により、他の添加剤、例えば、顔料、顔料増量剤、着色剤、毛髪用染料 (tint)、染料、界面活性剤、懸濁添加剤、消泡剤、殺生物剤、殺菌剤、微粒子、セメント組成物、きめ出し組成物(texturizing composition)、水混和性溶媒、ｐＨ調整剤、架橋剤、増粘剤、粘稠化剤(viscosifier)、充填剤、凍結融解添加剤、平坦化剤、顔料研磨剤 (pigment grind additive)、乳白剤、安定剤、フィルム保存剤、およびこれらの任意の組合せを含んでもよい。ある実施態様において、コーティング配合物は１種以上の融合助剤を含有してもよい。
【００１４】
ある実施態様において、本発明の融合助剤は、以下の一般化学構造を有し得る：
【００１５】
【化１】
0006047156.tif 000002
（式中、Ｚは、Ｃ１−Ｃ１０であることができ、(i)Ｘは−ＨでありＹは＝Ｏであり、あるいは(ii)Ｘは＝ＯでありＹは−ＨまたはＣＨ３であり、かつ、Ｒ１およびＲ２は独立して選択でき、Ｃ１−Ｃ１２またはそれらの誘導体を含有する。）
本明細書においては、簡単および明確さのために、「Ｒ」は、一般的に、Ｒ１およびＲ２が（同時にまたは個々に）取り得る化学構造を言及するのに使用される。ある実施態様において、Ｒ１およびＲ２は個々に選択でき、その結果、異なっていてもよい。
【００１６】
理論または機構に束縛されることなく、とりわけ、Ｚ、Ｒ１およびＲ２は、揮発度、溶解度、凝固点および臭気などの融合助剤の性質；融合助剤と他のコーティング配合物成分との相互作用；および、厚さ、耐久性、柔軟性、靱性、不透明性または隠蔽有効性、仕上がり、凝固点、耐ブロック性、耐洗浄性、顔料輝度、臭気および疎水性などの最終コーティングの性質に影響を及ぼし得ると考えられている。
【００１７】
ある実施態様において、Ｚは線状であってよい。ある実施態様において、Ｚは分岐状であってよい。ある実施態様において、Ｚは、少なくとも１つの不飽和Ｃ−Ｃ結合を含有してもよい。ある実施態様において、Ｚは、少なくとも１つの環状基を含有してもよい。ある実施態様において、Ｚは、少なくとも１つの芳香族基を含有してもよい。ある実施態様において、Ｚは、前述のものの組合せであってよい。限定しない例として、本発明の融合助剤は、ジカルボン酸（例えば、コハク酸、アジピン酸、セバシン酸、マロン酸、グルタル酸、ピメリン酸、スベリン酸、アゼライン酸、オルト−フタル酸、イソ−フタル酸、テレ−フタル酸、マレイン酸、フマル酸、グルタコン酸、トラウマチン酸、ムコン酸など）のジ−エステル誘導体、ジオール（例えば、１,４-ブタンジオール、レソルシノールなど）、またはそれらの誘導体であってよい。
【００１８】
ある実施態様において、Ｒは、線状の炭素鎖であってもよく、またはそれらの誘導体であってよい。ある実施態様において、線状の炭素鎖は、１つ以上の二重および／または三重炭素−炭素結合を含んでもよい。限定しない例として、少なくとも１つのＲ基は、末端ビニル基を有する線状の炭素鎖であってよい。
【００１９】
ある実施態様において、Ｒ基は、線状炭素鎖であってもよく、または、分岐構造を形成するように内部炭素にてＲ基を式Ｉに結合させるような、それらの誘導体であってよい。ある実施態様において、式Ｉに対する内部結合を有する線状炭素鎖Ｒ基は、それらの間に部分集合（例えば、Ｃ４−Ｃ１２、Ｃ７−Ｃ１０またはＣ６−Ｃ１０）を含む、Ｃ３−Ｃ１２を含有してもよい。限定しない例として、Ｘが＝Ｏ、Ｙが−Ｈ、ＺがＣ２であり、Ｒ１およびＲ２が３−ヘプチル（Ｃ３位にて内部結合点を有するＣ７）である場合、本発明の融合助剤は、以下の式IIで示されるビス（２−エチルヘキシル）コハク酸エステルである。
【００２０】
【化２】
0006047156.tif 000003
【００２１】
ある実施態様において、Ｒはイソブチル、ｔ−ブチル、２−エチルヘキシルなどを含む分岐したものであってよいが、これらに限定されない。ある実施態様において、分岐した炭素鎖は１つ以上の二重および／または三重炭素−炭素結合を含んでもよい。ある実施態様において、分岐したＲは、合計で少なくともＣ３、少なくともＣ４、少なくともＣ５、少なくともＣ６、または少なくともＣ７を有し得る。ある実施態様において、分岐したＲは、それらの間に部分集合（例えば、Ｃ７−Ｃ１０）を含む、合計でＣ３−Ｃ１２を有し得る。ある実施態様において、少なくとも１つの分岐したＲを有する式Ｉに係る融合助剤は、より低い凝固点を有するコーティング組成物をもたらすことができ、このことは、より低い温度環境での貯蔵と輸送を有利に行うことができる。
【００２２】
ある実施態様において、Ｒは、環状炭素構造またはそれらの誘導体を含み得る。限定しない例として、Ｒは、−(Ｃ６Ｈ１１)、−ＣＨ２(Ｃ６Ｈ１１)、または−ＣＨ２ＣＨ２(Ｃ６Ｈ１１)であってもよい。。ある実施態様において、Ｒは、−(Ｃ６Ｈ５)、−ＣＨ２(Ｃ６Ｈ５)、および−ＣＨ２ＣＨ２(Ｃ６Ｈ５)を含む芳香族誘導体であってよいが、これらに限定されない。
【００２３】
ある実施態様において、Ｒは少なくとも１つのヘテロ原子を有し得る。適当なヘテロ原子の例には、これらに限定されないが、窒素、酸素、リン、硫黄、フッ素、塩素、臭素、ヨウ素、およびそれらの任意の組合せが含まれる。ある実施態様において、Ｒは、炭素鎖内または炭素鎖の分岐として少なくとも１つのヘテロ原子を有し得る。限定しない例として、Ｒは、Ｒ自体としてまたは線状炭素鎖の分岐として、ＣＨ２ＯＣＨ２ＯＣＨ２ＯＣＨ２ＯＨなどのポリエチレンオキシド鎖、またはポリプロピレンオキシド鎖を含み得る。
【００２４】
ある実施態様において、Ｒは、少なくとも１つの反応性基を有してもよい。適当な反応性基の例には、これらのものに限定されないが、オレフィン、カルボン酸、アルコール、エポキシド、シアン酸エステル、アミン、シラン、エポキシシラン、ヘテロ原子およびそれらの任意の組合せが含まれる。ある実施態様において、Ｒは、付加反応、縮合反応、開環反応、フリーラジカル反応およびそれらの任意の組合せを介して反応可能な反応性基を含み得る。限定しない例には、カルボン酸と縮合反応できる末端アミンを有するＲが含まれていてもよい。他の限定しない例は、フリーラジカル反応を介して、オレフィンを含有するバインダー化合物と反応できる−(ＣＨ２)３ＣＨ＝ＣＨ２から成るＲであってよい。
【００２５】
ここに含まれる特徴（例えば、式Ｉに内部結合または末端結合する線状、分岐状、環状、芳香族、不飽和結合を有すること、ヘテロ原子を含むこと、反応性基を含むこと、またはそれらの任意の組合せ）のうちの１種以上を有するＲ基は、本発明の範囲内であることに留意すべきである。限定しない例として、Ｒ基は芳香族環およびヘテロ原子を含有していてもよい。別の限定しない例として、Ｒ基は分岐した炭素鎖および反応性基を含有し得る。
【００２６】
数に関する記載の最初に「約」が付される場合、「約」は、数に関する記載の各数値を加減することに留意すべきである。記載される数に関する範囲において、ある記載された下限値は、ある記載された上限値よりもより大きくなり得ることに留意すべきである。当業者は、選択された部分集合が、選択された下限値を上回る上限値の選択を必要とすることを理解するであろう。
【００２７】
ある実施態様において、得られる融合助剤の分子量が、約１５０ａｍｕ、２００ａｍｕ、３００ａｍｕ、３２５ａｍｕ、３５０ａｍｕまたは４００ａｍｕの下限値から、約７５０ａｍｕ、７００ａｍｕ、６５０ａｍｕ、６００ａｍｕまたは５００ａｍｕの上限値の範囲となり得るように、Ｒ１およびＲ２を独立して選択でき、分子量は、任意の下限値から任意の上限値の範囲をとることができ、上限値と下限値の間の任意の部分集合を含み得る。
【００２８】
ある実施態様において、得られる融合助剤が低い揮発性有機物含量「低ＶＯＣ」融合助剤として特徴付けられるように、Ｒ１およびＲ２を独立して選択できる。ここで使用するように、「低ＶＯＣ」は、約２５０ｇ／Ｌ（約２５％Ｗ／ｖ）以下、好ましくは約１５０ｇ／Ｌ（約１５％Ｗ／ｖ）以下、より好ましくは約１００ｇ／Ｌ（約１０％Ｗ／ｖ）以下、最も好ましくは５０ｇ／Ｌ（約５％Ｗ／ｖ）以下のＶＯＣ、例えば、約３０ｇ／Ｌ（約３％Ｗ／ｖ）以下、または約２０ｇ／Ｌ（約２％Ｗ／ｖ）以下を意味するべきである。ここで記載されるように、ＶＯＣは、米国環境保護庁（ＥＰＡ）方法２４により定義されている。低ＶＯＣ組成物には「ゼロ−ＶＯＣ」組成物を含むことができ、それは、約１０ｇ／Ｌ（約１％Ｗ／ｖ）以下、好ましくは約８ｇ／Ｌ（約０．８％Ｗ／ｖ）以下、より好ましくは約５ｇ／Ｌ（約０．５％Ｗ／ｖ）以下、例えば、約２ｇ／Ｌ（約０．２％Ｗ／ｖ）以下のＶＯＣ含有量を有利に有することができる。
【００２９】
ある実施態様において、得られる融合助剤が、約２５０℃、３００℃または３５０℃の下限値から、約４５０℃、４００℃または３５０℃の上限値の範囲で沸点を有するようにＲ１およびＲ２を独立して選択でき、沸点は、任意の下限値から任意の上限値の範囲をとることができ、上限値と下限値の間の任意の部分集合を含み得る。
【００３０】
ある実施態様において、本発明の融合助剤は、ジオールとカルボン酸の反応により生成でき、または二酸とアルコールの反応により生成できる。ある実施態様において、本発明の融合助剤を生成するのに使用されるジオールおよび／またはカルボン酸、または二酸および／またはアルコールは、生物由来である。生物由来の反応物は、低ＶＯＣだけでなく生物を基材とする、本発明の融合助剤を有利にもたらすことができ、より厳しい環境保証要求を満たす組成物（例えば、ここに記載した他の用途を含む、ペイント、コーティングなど）をもたらすのにも有利である。
【００３１】
ある実施態様において、式Ｉ（式中、ＺはＣ２であり、Ｘは−Ｈであり、Ｙは＝Ｏである）を有する融合助剤は、一般的に、１,４-ブタンジオールの前駆体から生成されてもよい。融合助剤を得るために、１,４-ブタンジオールを、エステル化によってカルボン酸と反応させてもよく、アルコール分解によって塩化アシルまたは酸無水物と反応させてもよく、またはヒドロエステル化反応によって金属カルボニル触媒の存在下でアルケンと反応させてもよい。１,４-ブタンジオールの前駆体は、トウモロコシ、小麦、タピオカ、米、ソルガム、またはリグノセルロース（例えば、トウモロコシ茎葉、もみ殻、麦わら、木材パルプなど）およびそれらの任意の組合せなどの再生可能な供給原料を含む源から得ることができるが、これらに限定されない。カルボン酸は、再生可能な供給原料から得ることができる。
【００３２】
ある実施態様において、式Ｉ（式中、ＺはＣ２であり、Ｘは＝Ｏであり、Ｙは−Ｈまたは−ＣＨ３である）を有する融合助剤は、一般的に、コハク酸の前駆体から生成されてもよい。融合助剤を得るために、コハク酸を、エステル化によってアルコールまたはジアゾ誘導体と反応させてもよく、またはパラジウム系触媒の存在下でオレフィンと反応させてもよい。コハク酸は、トウモロコシ、小麦、タピオカ、米、ソルガム、またはリグノセルロース（例えば、トウモロコシ茎葉、もみ殻、麦わら、木材パルプなど）およびそれらの任意の組合せなどの再生可能な供給原料を含む源から得ることができるが、これらに限定されない。
【００３３】
コハク酸を調製するための好ましい方法は、穀物または澱粉質の塊茎、または脱リグニン化リグノセルロース農業廃棄物の加水分解物から誘導される炭水化物の微生物発酵を用い、その後、発酵製品の分離および精製を行うことであり得る。炭水化物の好ましい源は、トウモロコシ、ソルガム、タピオカ、キャッサバ、またはサツマイモを含み得る。好ましい農業廃棄物には、トウモロコシ茎葉、もみ殻、麦わら、木材パルプが含まれる。このようにして得られるコハク酸は、Davy-Kvaerner法またはLurgi-Geminox法を含むブタンジオールの既知の工業的な製造方法を用いる接触水素化を用いて１,４-ブタンジオールへと変換できる。
【００３４】
ある実施態様において、融合助剤は、下限値が約１％、２％、５％、１０％または１５％から、上限値が約３０％、２５％、２０％または１０％の範囲に及ぶ量でコーティング配合物中に存在でき、融合助剤の量は任意の下限値から任意の上限値の範囲をとることができ、上限値と下限値の間の任意の部分集合を含み得る。ある実施態様において、融合助剤は、１種以上の式Ｉの融合助剤誘導体および／または１種以上のさらなる融合助剤の混合物であってよい。
【００３５】
ある実施態様において、コーティング配合物は少なくとも１種のさらなる融合助剤を含有していてもよい。適当なさらなる融合助剤は、安息香酸アルキルエステル、エステル−アルコール、グリコール−エーテル型溶媒、長鎖脂肪族アルコール、芳香族アルコールなど、およびそれらの任意の組合せを含む既知の融合助剤であってよいが、これらに限定されない。安息香酸アルキルエステルの例には、アルキル基が線状または分岐状、置換または非置換、約２から約３０の炭素原子を有することができる安息香酸アルキルエステル、例えば、デシルまたはイソデシルベンゾエート、ノニルまたはイソノニルベンゾエート、オクチルまたはイソオクチルベンゾエート、２−エチルヘキシルベンゾエート、トリデシルまたはイソトリデシルベンゾエート、３,７−ジメチルオクチルベンゾエート、３,５,５-トリメチルヘキシルベンゾエートなど、およびそれらの任意の組合せが含まれるが、これらに限定されない。このような安息香酸アルキルエステルの具体的な市販例には、ＶＥＬＴＡ（登録商標）２６２（イソデシルベンゾエート、Ｖｅｌｓｉｃｏｌ Ｃｈｅｍｉｃａｌ Ｃｏｒｐｏｒａｔｉｏｎから入手可能）およびＶＥＬＴＡ（登録商標）３６８（２−エチルヘキシルベンゾエート、Ｖｅｌｓｉｃｏｌ Ｃｈｅｍｉｃａｌ Ｃｏｒｐｏｒａｔｉｏｎから入手可能）が含まれる。エステル−アルコールの例には、アルキル基が線状または分岐状、置換または非置換、独立して約２から約３０の炭素原子を有することができるアルカン酸のヒドロキシアルキルエステル、例えば、２,２,４-トリメチルペンタン−１,３-ジオールモノイソブチラートが含まれるが、これらに限定されない。このようなエステル−アルコールの具体的な市販例には、ＴＥＸＡＮＯＬ（登録商標）(２,２,４-トリメチル−１,３-ペンタンジオールモノイソブチレート、Ｅａｓｔｍａｎから入手可能) が含まれる。グリコール−エーテル型溶媒の例には、ジエチレングリコールモノメチルエーテルアセテート、ジエチレングリコールモノブチルエーテルアセテート、ブチルカルビトールアセテート（ＢＣＡ）など、およびそれらの任意の組合せが含まれる。このようなグリコール−エーテルの具体的な市販例には、ブチルＣＥＬＬＯＳＯＬＶＥ（登録商標）（エチレングリコールモノブチルエーテル、Ｄｏｗ Ｃｈｅｍｉｃａｌから入手可能）が含まれる。長鎖脂肪族アルコールの例には、アルキル基が約５〜約２０炭素原子である、例えば、エチルヘキサノール、オクタノール、ドデカノールなどが含まれる。芳香族アルコールの例には、ベンジルアルコール、フェノールなどが含まれる。
【００３６】
ある実施態様において、溶媒は、選択された融合助剤と相溶性である、コーティングを施すのに適当な溶媒であってもよい。適当な溶媒の例には、水、アルコール、石油蒸留物、エステル、グリコールエーテルおよびこれらの任意の組合せが含まれるが、これらに限定されない。最も好ましい溶媒は水であり得る。
【００３７】
ある実施態様において、バインダーは、選択された融合助剤と相溶性である、コーティングにおける使用に適当なバインダーであってもよい。適当なバインダーの例には、樹脂、エマルションポリマーおよびそれらの任意の組合せが含まれるが、これらに限定されない。
【００３８】
バインダーとして使用するのに適当な樹脂には、ポリエステル樹脂、アルキド、アクリル、ビニル−アクリル、ビニルアセテート／エチレン（ＶＡＥ）、ポリウレタン、メラミン樹脂、エポキシ、スチレン、スチレン−アクリルコポリマー、スチレン−アルケンコポリマー、それらの誘導体およびそれらの任意の組合せが含まれるが、これらに限定されない。
【００３９】
適当なポリエステル樹脂の例には、無水フタル酸、イソフタル酸、テレフタル酸、アジピン酸、または他の芳香族もしくは脂肪族のジもしくはトリカルボン酸と、線状または分岐状、脂肪族または芳香族アルコール、例えばエチレングリコール、ジエチレングリコール、トリエチレングリコール、ビスフェノールＡ、それらの誘導体、およびそれらの任意の組合せとのエステル化により調製されるポリマーが含まれる。
【００４０】
ここで使用されるアルキド樹脂として、脂肪酸変性およびオイル変性ポリエステルに言及する。適当なアルキド樹脂には、脂肪酸またはオイルで変性した上記のもののポリエステルが含まれ得るが、これらに限定されない。さらに、適当なアルキド樹脂には、アクリル変性アルキド樹脂、スルホン化アルキド樹脂、およびそれらの任意の組合せが含まれ得るが、これらに限定されない。
【００４１】
適当なアクリル樹脂の例には、１〜２０の炭素原子を有するアルキル（メタ）アクリレートの単量体単位を有する樹脂、例えば、メチル（メタ）アクリレート、エチル（メタ）アクリレート、ｎ−ブチル（メタ）アクリレート、イソブチル（メタ）アクリレート、ｔ−ブチル（メタ）アクリレート、２−エチルヘキシル（メタ）アクリレート、およびトリデシル（メタ）アクリレートなど；４〜２０の炭素原子を有するシクロアルキル（メタ）アクリレート、例えば、シクロヘキシル（メタ）アクリレート、メチルシクロヘキシル（メタ）アクリレート、シクロドデシル（メタ）アクリレートおよびｔ−ブチルシクロヘキシル（メタ）アクリレートなど；３〜２０の炭素原子を有するアラルキル（メタ）アクリレート、例えば、アリル（メタ）アクリレートおよびベンジル（メタ）アクリレートなど；（メタ）アクリル酸のアルキルシクロヘキシルアルキルエステル、例えば、４−メチルシクロヘキシルメチル（メタ）アクリレート、４−エチルシクロヘキシルメチル（メタ）アクリレート、４−メトキシシクロヘキシルメチル（メタ）アクリレート、４−アセトキシメチルシクロヘキシルメチル（メタ）アクリレート、３−メチルシクロヘキシルメチル（メタ）アクリレート、３−エチルシクロヘキシルメチル（メタ）アクリレート、３−アセトキシメチルシクロヘキシルメチル（メタ）アクリレート、３−ヒドロキシメチルシクロヘキシルメチル（メタ）アクリレート、４−メチルシクロヘキシルエチル（メタ）アクリレート、３−メチルシクロヘキシルエチル（メタ）アクリレート、４−メチルシクロヘキシルプロピル（メタ）アクリレート、３−メチルシクロヘキシルプロピル（メタ）アクリレート、４−メチルシクロヘキシルブチル（メタ）アクリレートおよび３−メチルシクロヘキシルブチル（メタ）アクリレートなど；エポキシ基含有ビニルモノマー、例えば、グリシジル（メタ）アクリレートなど；ヒドロキシル基含有アクリルモノマー、例えば２−ヒドロキシエチル（メタ）アクリレート、２−ヒドロキシプロピル（メタ）アクリレート、４−ヒドロキシブチル（メタ）アクリレートおよび（メタ）アクリルオキシポリオキシアルキレンなど；α、β−エチレン性不飽和カルボン酸または不飽和カルボン酸無水物、例えば、アクリル酸、メタクリル酸、マレイン酸、無水マレイン酸、イタコン酸、無水イタコン酸、クロトン酸、フマル酸、およびシトラコン酸など；酸基含有（メタ）アクリレート、例えば、（メタ）アクリルオキシエチルホスフェート、および（メタ）アクリルオキシエチルスルホン酸など；不飽和カルボン酸および酸基含有（メタ）アクリレートの塩（例えば、アルカリ金属塩、アンモニウム塩、アミン塩）；不飽和カルボン酸無水物（例えば無水マレイン酸）と、１〜２０の炭素原子を有する線状または分岐アルコールとの半エステル；ウレタン結合含有ウレタン（メタ）アクリレート化合物、例えば、イソシアネート基含有化合物とヒドロキシアルキル（メタ）アクリレートとの反応生成物など；（メタ）アクリル基含有シリコーンマクロマー、例えば、（メタ）アクリル基含有オルガノポリシロキサン、例えば、γ−（メタ）アクリロイルオキシプロピルトリメトキシシラン、γ−（メタ）���クリロイルオキシプロピルトリエトキシシランおよびγ−（メタ）アクリロイルオキシプロピルメチルジメトキシシランなど；塩基性不飽和モノマー、例えば、ジメチルアミノエチル（メタ）アクリレート、ジエチルアミノエチル（メタ）アクリレート、ジメチルアミノエチル（メタ）アクリルアミドおよびジメチルアミノプロピル（メタ）アクリルアミドなど；不飽和スルホン酸、例えば、２−スルホエチル（メタ）アクリレートおよびその塩など；カプロラクトン変性（メタ）アクリル酸；アミノ基含有（メタ）アクリレート、例えば、ｔ−ブチルアミノエチル（メタ）アクリレート、ｔ−ブチルアミノプロピル（メタ）アクリレート、アジリジニルエチル（メタ）アクリレート、ピロリジニルエチル（メタ）アクリレート、およびピペリジニルエチル（メタ）アクリレートなど；（メタ）アクリルアミド、例えば（メタ）アクリルアミド、Ｎ−モノメチル（メタ）アクリルアミド、Ｎ−モノエチル（メタ）アクリルアミド、Ｎ,Ｎ−ジメチル（メタ）アクリルアミド、Ｎ−メチロール（メタ）アクリルアミド、Ｎ−ブトキシ（メタ）アクリルアミド、Ｎ−ジメチルアミノエチル（メタ）アクリルアミド、Ｎ−ジエチルアミノエチル（メタ）アクリルアミド、Ｎ−ジメチルアミノプロピル（メタ）アクリルアミド、およびＮ−ジエチルアミノプロピル（メタ）アクリルアミドなど；１つより多い重合性不飽和結合を有するモノマー、例えば、ポリエチレングリコールジ（メタ）アクリレート、エチレングリコールジ（メタ）アクリレート、プロピレングリコールジ（メタ）アクリレート、ネオペンチルグリコールジ（メタ）アクリレート、１,６−ヘキサンジオールジ（メタ）アクリレートおよびトリアリルシアヌレートなど；およびピペリジン基を含有する重合性モノマー、例えば、４−（メタ）アクリロイルオキシ−２,２,６,６−テトラメチルピペリジン、４−（メタ）アクリロイルアミノ−２,２,６,６−テトラメチルピペリジン、４−（メタ）アクリロイルオキシ−１,２,２,６,６−ペンタメチルピペリジン、４−（メタ）アクリロイルオキシ−１−メトキシ−２,２,６,６−テトラメチルピペリジン、４−シアノ−４−（メタ）アクリロイルオキシ−２,２,６,６−テトラメチルピペリジン、１−（メタ）アクリロイル−４−（メタ）アクリロイルアミノ−２,２,６,６−テトラメチルピペリジン、および４−クロトイルアミノ−２,２,６,６−テトラメチルピペリジンなどが含まれ得るが、これらに限定されない。
【００４２】
適当なポリウレタン樹脂には、熱可塑性ポリウレタン樹脂および熱硬化性ポリウレタン樹脂が含まれる。さらに、適当なポリウレタン樹脂は、脂肪族イソシアネートまたは芳香族イソシアネートなどを有するポリエーテル骨格、ポリカーボネート骨格またはポリエステル骨格およびそれらの任意の組合せを有していてもよい。
【００４３】
適当なエポキシ樹脂の例には、ビスフェノールＡ型エポキシ、例えば、ＥＰＯＮ（登録商標）Ｒｅｓｉｎ８２８（ビスフェノールＡ／エピクロロヒドリン誘導樹脂、Ｓｈｅｌｌ Ｃｈｅｍｉｃａｌから入手できる）が含まれるが、これらに限定されない。
【００４４】
本発明におけるバインダーとして使用するのに適当なエマルションポリマーには、カチオン性、アニオン性、両性、および非イオン性エマルションポリマーが含まれるが、これらに限定されない。アニオン性エマルションポリマーの例には、１種以上の非イオン性のエチレン性不飽和モノマー由来のポリマー、例えば、Ｃ１〜Ｃ１８アルキル（メタ）アクリレート（例えば、メチル（メタ）アクリレート、エチル（メタ）アクリレート、ブチル（メタ）アクリレート、２−エチルヘキシル（メタ）アクリレートなど）を含む（メタ）アクリルエステルモノマー；ヒドロキシエチル（メタ）アクリレート；酸官能性モノマー、例えば（メタ）アクリル酸、クロトン酸、イタコン酸、フマル酸およびマレイン酸など；モノメチルイタコン酸エステル；モノメチルフマル酸エステル；モノブチルフマル酸エステル；無水マレイン酸；アクリルアミドまたは置換アクリルアミド；ジアセトンアクリルアミド；グリシジルメタクリレート；アセトアセトキシルエチルメタクリレート（ＡＡＥＭ）；（メタ）アクロレイン；イソシアナトアルキル（メタ）アクリレート；スチレンまたは置換スチレン；ブタジエン；エチレン；酢酸ビニルまたは他のビニルエステル；ビニルモノマー、例えば、ハロゲン化ビニルなど；アミン官能性モノマー、例えば、Ｎ,Ｎ'-ジメチルアミノ（メタ）アクリレート；および（メタ）アクリロニトリルが含まれる。さらなる例には、ブチルアクリレート、エチルアクリレート、エチルヘキシル（メタ）アクリレート、メチルメタクリレート、スチレン、スチレン−ブタジエン、（二）酸モノマー、アミン基含有モノマー、それらの誘導体およびそれらの任意の組合せのモノマーから誘導されるポリマーが含まれ得るが、これらに限定されない。エマルションポリマーの市販例には、ＯＲＧＡＬ（登録商標）（アクリルポリマーエマルション、Ｏｒｇａｎｉｋ Ｋｉｍｙａから入手できる）が含まれ得る。
【００４５】
ある実施態様において、バインダーは、下限値が約１５％、２０％、２５％または３０％から上限値が約６０％、５５％、５０％または４０％の範囲で変動し得る量でコーティング配合物中に存在でき、バインダーの量は任意の下限値から任意の上限値の範囲をとることができ、上限値と下限値の間の任意の部分集合を含み得る。ある実施態様において、バインダーは、１種以上の樹脂および／または１種以上のエマルションポリマーの混合物であってよい。
【００４６】
ある実施態様において、コーティング配合物はさらなる添加剤を含み得る。コーティング配合物用の適当な添加剤の例には、顔料、着色剤および毛髪用染料、界面活性剤、懸濁添加剤、消泡剤、殺生物剤、殺菌剤、微粒子、セメント組成物、きめ出し組成物、水混和性溶媒、ｐＨ調整剤、架橋剤、増粘剤、粘稠化剤、充填剤、凍結融解添加剤、平坦化剤、顔料研磨剤、乳白剤、安定剤、フィルム保存剤、およびこれらの任意の組合せが含まれるが、これらに限定されない。用語「微粒子」または「粒子」は、本明細書において使用されるように、実質的に球状の材料、繊維材料、高低アスペクト比材料、多角形材料（例えば立方材料）、およびそれらの混合物を含む材料の全ての既知の形状を含むものと、理解されるべきである。
【００４７】
適切な顔料の例には、融合助剤と相溶性である既知の顔料が含まれ得る。適当な顔料は、ペイント、コーティング、接着剤、インク、トナー、シーラント、ステイン、うわ薬、カーペット裏地、およびプライマーに使用する既知のものであり得る。適当な顔料は、有機または無機系顔料またはそれらの任意の組合せであってよい。顔料は、反射面をさらにもたらしてもよい。適当な無機顔料の例には、アナターゼ(anastase)およびルチル形状の酸化チタン；クレー（ケイ酸アルミニウム）；粉末および沈殿形状の炭酸カルシウム；酸化アルミニウム；シリカ（二酸化ケイ素）；酸化マグネシウム；タルク（ケイ酸マグネシウム）；バライト（硫酸バリウム）；酸化亜鉛；亜硫酸亜鉛；酸化ナトリウム；酸化カリウムなど、およびそれらの任意の組合せが含まれるが、これらに限定されない。二酸化チタンは、ペイントに結合力をもたらすために通常使用される。
【００４８】
ある実施態様において、記載したようなコーティング配合物の実施態様を用いて表面にコーティングを形成することが望ましい。この開示の恩恵を受ける当業者は、コーティングを施す複数の方法には、噴霧、塗装、ローリング、刷毛塗り、浸漬コーティング、成層、転写、印刷などおよびそれらの任意の組合せが含まれることを理解する。さらに、この開示の恩恵を受ける当業者は、被覆され得る複数の材料および表面には、プラスチック、ポリマー、複合材料、金属、金属合金、セラミック、ガラス、天然材料、木質、スタッコ、コンクリート、煉瓦、石などおよびそれらの任意の組合せが含まれる（ただし、これらに限定されない）ことを認識すべきである。さらに、この開示の恩恵を受ける当業者は、所望のコーティング塗布方法および被覆される表面に応じて、コーティング配合物全体を適合させることができるように、Ｒ１およびＲ２を個別に適合できることを理解できるであろう。
【００４９】
ある実施態様において、最終コーティングは、施したコーティング配合物を、融合させ、乾燥させ、硬化させ、架橋させ、重合させまたはこれらの任意の組合せを行う際に形成され得る。簡単のために、用語「融合」およびそれらの派生語は、乾燥工程、硬化工程、架橋工程、重合工程またはそれらの任意の組合せ工程を一般的に示すのに使用される。ここで使用されるように、「最終」は、少なくとも９５％の融合が生じ、コーティングフィルムが、目的とする用途に適当な最低限の物理的特性、例えば、これらに限定されないが、手で触れるくらいまで乾燥させた硬度に到達した後の時点を示す記述用語として使用され、コーティングの極限定常状態の物理特性が長期間到達し得ないことを認識できる。
【００５０】
ある実施態様において、融合の望ましい速度をもたらすために、Ｒ１およびＲ２を個別に適合させおよび／または選択でき得る。限定しない例として、約３００ａｍｕ未満の分子量を有する式Ｉに係る融合助剤は、５００ａｍｕよりも高い分子量を有するものよりもより早く乾燥し得る。別の限定しない例は、低分子量を有し、−（ＣＨ２）２ＣＨ＝ＣＨ２などの反応性基を有し、融合および重合融合作用を可能にするように設計したＲ基を有する式Ｉに係る融合助剤を含み得る。
【００５１】
ある実施態様において、特定の最終コーティング性能をもたらすようにＲ１およびＲ２を個別に適合させてもよい。適合できる最終コーティング性能の限定しない例には、厚さ、耐久性、柔軟性、靱性、不透明性または隠蔽有効性、光沢度（例えば、つや消し、淡黄色、半光沢または光沢など）、粘着性、耐ブロック性、顔料輝度、臭気、断熱、防音および疎水性が含まれるが、これらに限定されない。
【００５２】
ある実施態様において、式Ｉの実施態様に係る融合助剤は、より大きな隠蔽力、より高い硬度、増加した耐ブロック性、少ない臭気、減少した汚れの収集またはそれらの任意の組合せを備えるコーティングを提供し得る。
【００５３】
実施態様は、まずコーティング配合物に言及しているが、実施態様は、工芸ペイント、トラフィックペイント、室内ペイント、屋根ペイント、外装ペイントなどのペイント；接着剤、インク；トナー；コーキング材；シーラント；ステイン；うわ薬；カーペット裏地；およびプライマーを含む他の用途に拡張できるが、これらに限定されない。ある実施態様において、コーティング配合物は、ペイント、コーティング、接着剤、インク、トナー、シーラント、ステイン、うわ薬、カーペット裏地およびプライマーの一部として含まれてもよい。
【００５４】
ある実施態様において、式Ｉの実施態様にかかる融合助剤は、噴霧法により外装構造体に施されるペイントの成分であってよい。
【００５５】
ある実施態様において、式Ｉの実施態様にかかる融合助剤は、耐水コーティングをもたらすセメント系表面に施されるシーラントの成分であってよい。
【００５６】
ある実施態様において、式Ｉの実施態様にかかる融合助剤は、テープまたはラベルを製造するための基材に施される感圧接着剤配合物の成分であってよい。
【００５７】
ある実施態様において、組成物は、一般的に、バインダー；溶媒、および式Ｉに係る融合助剤（式中、Ｚは、Ｃ１−Ｃ１０であることができ、(i)Ｘは−ＨでありＹは＝Ｏであり、あるいは(ii)Ｘは＝ＯでありＹは−ＨまたはＣＨ３であり、かつ、Ｒ１およびＲ２は独立して選択でき、Ｃ１−Ｃ１２またはそれらの誘導体を含有する）を含み得る。
【００５８】
ある実施態様において、組成物は、顔料、顔料増量剤、着色剤、毛髪用染料、染料、界面活性剤、懸濁添加剤、消泡剤、殺生物剤、殺菌剤、微粒子、セメント組成物、きめ出し組成物、水混和性溶媒、ｐＨ調整剤、架橋剤、増粘剤、粘稠化剤、充填剤、凍結融解添加剤、平坦化剤、顔料研磨剤、乳白剤、安定剤、フィルム保存剤、およびこれらの任意の組合せから成る群から選択される添加剤を更に含有していてもよい。
【００５９】
一つの実施態様において、組成物は、少なくとも１種のさらなる融合助剤をさらに含有していてもよい。
【００６０】
一つの実施態様において、組成物は、Ｒ１およびＲ２が異なる式Ｉの融合助剤を有していてもよい。
【００６１】
一つの実施態様において、組成物は、Ｒ１およびＲ２が同一である式Ｉの融合助剤を有していてもよい。
【００６２】
一つの実施態様において、組成物は、Ｒ１およびＲ２のうちの少なくとも１つがヘテロ原子を含有する融合助剤を有していてもよい。
【００６３】
一つの実施態様において、組成物は、Ｒ１およびＲ２のうちの少なくとも１つが環状構造を含有する融合助剤を有していてもよい。さらに、環状構造は芳香族であってよい。
【００６４】
一つの実施態様において、組成物は、Ｒ１およびＲ２のうちの少なくとも１つが反応性基を有する融合助剤を有していてもよい。さらに、反応性基は、オレフィン、カルボン酸、アルコール、エポキシド、シアン酸エステル、アミン、シラン、エポキシシラン、ヘテロ原子およびそれらの任意の組合せであってもよい。さらに、反応性基は、付加反応、縮合反応、開環反応、フリーラジカル反応およびそれらの任意の組合せから成る群から選択される反応を行うことができる反応性基であってよい。
【００６５】
一つの実施態様において、組成物は約３００ａｍｕから約７５０ａｍｕの間に分子量を有する融合助剤を有していてもよい。
【００６６】
一つの実施態様において、組成物は、アルキド樹脂、アクリル、ビニル−アクリル、ビニルアセテート／エチレン（ＶＡＥ）、ポリウレタン、ポリエステル、メラミン樹脂、エポキシ、スチレン、スチレン−アクリルコポリマー、スチレン−アルケンコポリマー、それらの誘導体およびそれらの任意の組合せであるバインダーを有していてもよい。
【００６７】
一つの実施態様において、組成物は、エマルションポリマーのようなバインダーを有していてもよい。一つの実施態様において、組成物は、組成物の約２重量％〜約３０重量％の濃度で融合助剤を有していてもよい。一つの実施態様において、組成物は、組成物の約１５重量％〜約６０重量％の濃度で存在するバインダーを有する融合助剤を有していてもよい。
【００６８】
一つの実施態様において、組成物は、水、石油蒸留物、エステル、グリコールエーテルおよびこれらの任意の組合せから構成される溶媒を有していてもよい。
【００６９】
一つの実施態様において、組成物は約５００ｇ／Ｌ未満の揮発性有機含有量を有していてもよい。
【００７０】
ある実施態様において、生成物は、式Ｉ（式中、Ｚは、Ｃ１−Ｃ１０であることができ、(i)Ｘは−ＨでありＹは＝Ｏであり、あるいは(ii)Ｘは＝ＯでありＹは−ＨまたはＣＨ３であり、かつ、Ｒ１およびＲ２は独立して選択でき、Ｃ１−Ｃ１２またはそれらの誘導体を含有する）に係る組成物を含むペイント、コーティング、接着剤、インク、トナー、シーラント、ステイン、うわ薬、カーペット裏地、またはプライマーであってよい。
【００７１】
一つの実施態様において、コーティングは、融合、乾燥、硬化、架橋、重合およびそれらの任意の組合せから成る群から選択される過程により形成され得る。
【００７２】
一つの実施態様において、コーティングは、顔料、顔料増量剤、着色剤、毛髪用染料、染料、界面活性剤、懸濁添加剤、消泡剤、殺生物剤、殺菌剤、微粒子、セメント組成物、きめ出し組成物、水混和性溶媒、ｐＨ調整剤、架橋剤、増粘剤、粘稠化剤、充填剤、凍結融解添加剤、平坦化剤、顔料研磨剤、乳白剤、安定剤、フィルム保存剤、およびこれらの任意の組合せから成る群から選択される添加剤をさらに含み得る。
【００７３】
一つの実施態様において、コーティングは、Ｒ１およびＲ２のうちの少なくとも１つが反応性基を有する融合助剤を有していてもよい。一つの実施態様において、組成物は、エマルションポリマーであるバインダーを有していてもよい。
【００７４】
ある実施態様において、組成物は、バインダー；溶媒、および式Ｉに係る融合助剤（式中、Ｚは、Ｃ１−Ｃ１０であることができ、(i)Ｘは−ＨでありＹは＝Ｏであり、あるいは(ii)Ｘは＝ＯでありＹは−Ｈまたは−ＣＨ３であり、かつ、Ｒ１およびＲ２は独立して選択でき、Ｃ１−Ｃ１２またはそれらの誘導体を含有する）を一般的に含み得る。ある実施態様において、組成物は、コーティングを形成するために表面に施され得る。
【００７５】
ここに記載されている本発明の融合助剤の実施態様は、式中において、Ｚは、Ｃ１−Ｃ１０（例えば、線状、分岐状、少なくとも１つの不飽和Ｃ−Ｃ結合を含有する、少なくとも１つの環状基を含有する、少なくとも１つの芳香族基を含有する、およびそれらの任意の組合せ）であることができ、式中において、(i)Ｘは−ＨでありＹは＝Ｏであり、あるいは(ii)Ｘは＝ＯでありＹは−Ｈまたは−ＣＨ３であり、かつ、Ｒ１およびＲ２は独立して選択でき、Ｃ１−Ｃ１２またはそれらの誘導体（例えば、式Ｉに内部結合または末端結合する直線状、分岐状、環状、芳香族、不飽和結合を有すること、ヘテロ原子を含むこと、反応性基を含むこと、またはそれらの任意の組合せ）を含有するもの、を有する式Ｉに係るこれらのものを含む。さらに、ここの他の箇所で記載したように、融合助剤（または融合助剤の組合せ）は、バインダー、溶媒、所望によりさらなる融合助剤、所望により顔料、所望により着色剤、所望により毛髪用染料、所望により界面活性剤、所望により懸濁添加剤、所望により消泡剤、所望により殺生物剤、所望により殺菌剤、所望により微粒子、所望によりセメント組成物、所望によりきめ出し組成物、所望により水混和性溶媒、所望によりｐＨ調整剤、所望により架橋剤、所望により増粘剤、所望により粘稠化剤、所望により充填剤、所望により凍結融解添加剤、所望により平坦化剤、所望により顔料研磨剤、所望により乳白剤、所望により安定剤、所望によりフィルム保存剤、およびこれらの任意の組合せを含有する本発明の組成物において使用でき、組成物の前記成分の各々についてここに記載したあらゆる例を含む。
【００７６】
ある実施態様において、組成物は、バインダー（例えば、アクリル、ビニルアクリル、スチレンアクリル、エチレンビニルアクリル、スチレン／ブタジエン、およびスチレン系）、本発明の融合助剤（例えば、ここに記載したような式Ｉの実施態様のあらゆる態様のもの）、溶媒（例えば、水）、所望によりさらなる融合助剤（例えば、ここに記載したような式Ｉの実施態様のあらゆる態様のもの、およびここに記載したような更なる融合助剤）、所望により顔料（例えば、二酸化チタン）、所望により顔料増量剤（例えば、炭酸カルシウム、および他の無機充填剤）、所望により毛髪用染料、所望により着色剤、所望により染料、所望により界面活性剤、所望によりレオロジー改質剤、所望により増粘剤、殺生物剤、および所望により凍結融解添加剤を含み得る。
【００７７】
本発明のより良好な理解を促すために、好ましい実施態様の下記実施例を提供する。以下の実施例は、本発明の範囲を限定、または規定して解釈されるべきではない。
【実施例】
【００７８】
融合助剤：
式Ｉ（式中、Ｘは＝Ｏであり、ＹはＨであり、Ｒ１およびＲ２は１−エチルペンチルである）のジ−オクチルコハク酸エステルである融合助剤を、酸性触媒の存在下、コハク酸と２−エチルヘキサノールのエステル化により製造した。
【００７９】
測定方法：
各配合物の粘性挙動を、ヘラ型スピンドルを備えるＢＹＫ−Ｇａｒｄｎｅｒ ＫＵ＋１を用いて試験した。全ての粘度測定を２５℃の一定温度で行った。粘度測定を、Ｋｒｅｂｓ単位（ＫＵ）で表す。
【００８０】
固形分（％ｗｔ）を、ＡＳＴＭ Ｄ２３６９に従い測定した。
【００８１】
乾燥フィルム光沢およびコントラスト比を、３ｍｉｌの湿潤膜厚でＢＹＫ不透明チャートに施したドローダウンフィルムに対して３回測定した。光沢の測定を、２５°、６０°および８５°にて、ＢＹＫ−Ｇａｒｄｎｅｒ ｍｉｃｒｏ−ＴＲＩ−光沢メーターを用いて行った。コントラスト比を携帯型Ｍｅｒｃｕｒｙ Ｄａｔａｃｏｌｏｒ 比色計を用いて測定した。
【００８２】
垂れおよび平滑ドローダウン(draw-down)を、ＢＹＫ不透明チャートに形成し、乾燥の２４時間後に視覚的に分析した。
【００８３】
ブロック試験を、ＡＳＴＭ Ｄ４９４６に従い行い、０〜１０の段階で評価した（０は全くの不合格であり、１０は完全な合格である）。
【００８４】
融合助剤に関する揮発性有機物含有量（ＶＯＣ）およびＧＣ保持時間をＡＳＴＭ Ｄ６８８６を用いて測定し、他に規定のない限り、以下の式を用いて算出した。
【００８５】
【数１】
0006047156.tif 000004
式中、
ｆｖは、総揮発性成分の重量分率であり、
（１−固形分の重量分率）
ｆｗは、水分含量の重量分率であり、
Ｄｐは、ペイントの密度（単位ｇ／Ｌ）である。
【００８６】
耐磨耗性を、ＡＳＴＭ Ｄ２４８６に従い試験した。
【００８７】
低温融合性（ＬＴＣ）の評価をＡＳＴＭ Ｄ７３０６に従い行った。ドローダウンの評価を、ＡＳＴＭ Ｄ７３０６の評価体系に従った（５は亀裂なしを示し、０はフィルムが完全に欠落したことを示す）。
【００８８】
例１：透明なコンクリートシーラー配合物（シーラー１）を、上記ジ−オクチルコハク酸エステルである融合助剤を用いて調製した。透明なコンクリートシーラー配合物を、表１に概説したような、最終的な組成に調製した。さらに、該シーラーから形成されたコーティングの性質を表１に示す。
【００８９】
【表１】
0006047156.tif 000005
【００９０】
例２：２つのペイント配合物を、上記ジ−オクチルコハク酸エステルである融合助剤を用いて調製した。ペイント配合物を、表２に概説した最終組成となるように調製した。調製には、Ｅｉｇｅｒ Ｍｉｘｅｒ(モデル １１１０ＳＣ)を備えるステンレス鋼ビーカー中で、水（表の第１行）、エチレングリコール、ＴＡＭＯＬ（登録商標）７３１Ａ、ＤＥＩＯＮＩＣ（登録商標）ＬＦ ８０ＭＯＤ、ＡＭＰ（登録商標）７５、およびＤＥＥ ＦＯ（登録商標）３０１０Ａを混合することを含む。次いで、ＴＡＦＩＧＥＬ ＰＵＲ（登録商標）８０を、１０００ｒｐｍで撹拌しながら添加した。約１分の撹拌後、ＭＩＮＥＸ（登録商標）１０、ＭＩＮＥＸ（登録商標）４、およびＡＴＴＡＧＥＬ（登録商標）５０を、約６〜約７のＨｅｇｍａｎ Ｆｉｎｅｎｅｓｓ研磨評価をもたらすように、１４００ｒｐｍにて約１５分混合した。その後、攪拌機のｒｐｍを、渦が維持されるように必要に応じて調整し、洗浄水を添加した。次いで、攪拌機の速度を約１０００ｒｐｍまで低下させ、残りの成分（減少材）を以下に示した順番で約１０分に亘り添加した。
【００９１】
ペイントから形成されたコーティングの性質を表２に示す。
【００９２】
【表２−ａ】
0006047156.tif 000006
【００９３】
【表２−ｂ】
0006047156.tif 000007
【００９４】
例３：マスター半光沢ペイント配合物を、「融合助剤」を有さない以下の表３に示すＳＧ１およびＳＧ２の組成を用いて調製した。
【００９５】
【表３】
0006047156.tif 000008
【００９６】
マスター半光沢ペイント配合物を小型缶中に計量し、以下の５つの融合助剤を表３の濃度をもたらす量で個別に添加した。
（ＣＡ１）ジ−オクチルコハク酸エステル
（ＣＡ２）トリメチルペンタンジオールモノイソブチラート（ＴＥＸＡＮＯＬ（登録商標））
（ＣＡ３）２,２,４−トリメチル−１,３−ペンタインジオールジイソブチラート
（ＣＡ４）ＯＰＴＩＦＩＬＭ（登録商標）４００（極めて低いＶＯＣ融合剤、Ｅａｓｔｍａｎから入手可能）
（ＣＡ５）ジプロピレングリコール−ｎ−ブチルエーテル
【００９７】
サンプルの個々の物理的特性およびパフォーマンス特性を測定し（測定方法は上述の通り）、以下の表４に示される。
【００９８】
【表４−ａ】
0006047156.tif 000009
【００９９】
【表４−ｂ】
0006047156.tif 000010
【０１００】
新たな一組の５つのサンプルを調製し、異なる着色配合物を用いて着色粘度を試験した。着色強度（未校正）を、ＡＳＴＭ法Ｄ４２８６に従い算出した。赤色、青色および黄色の濃縮物を、Ｕｎｉｖｅｒｓａｌ Ｃｏｌｏｒ Ｃｏｒｐｏｒａｔｉｏｎから入手した。着色強度試験サンプルを、２０ｇの白色ペイントおよび２．５ｇの着色剤を用いて調製した。ペイント中の着色剤をＴｈｉｎｋｙ−ＡＲＥ−１００ミキサーを用いて２分間混合した。２つのドローダウンを各サンプルから製造し、各ドローダウンは左側にサンプル塗膜を、右側に標準塗膜を含む。着色強度の算出（％ＴＳＵＣを単位として表す）をＡＳＴＭ Ｄ４２８６法に従い行った。
【０１０１】
【表５】
0006047156.tif 000011
【０１０２】
これらの例は、コハク酸エステル融合助剤溶媒は、常套の融合助剤を用いて調製したコーティングと同様に機能するが、ＶＯＣを配合物の総ＶＯＣに寄与させない。
【０１０３】
例４：マスター研磨破砕物を、下記の表６における配合に従い調製した。次いで、必要量のマスター研磨破砕物を１０個の小型缶に添加した。配合の残りを表６の配合に従い、缶に添加した。「ラッテクス組成物」は、以下の４種のうちの１つである。
（Ｌ１）ＲＨＯＰＬＥＸ（登録商標）ＳＧ−３０（全てアクリルラテックス、ＤＯＷ Ｃｏａｔｉｎｇ Ｍａｔｅｒｉａｌから入手可能）
（Ｌ２）ＳＴＹＲＯＰＨＡＮ（登録商標）ＮＤ５９３（スチレン−ブタジエンラテックス、ＢＡＳＦから入手可能）。
（Ｌ３）ＡＣＲＯＮＡＬ（登録商標）Ｓ５０４（スチレン−アクリルラテックス、ＢＡＳＦから入手可能）。
（Ｌ４）ＡＣＲＯＮＡＬ（登録商標）２９６Ｄ（スチレン−アクリルラテックス、ＢＡＳＦから入手可能）。
【０１０４】
【表６−ａ】
0006047156.tif 000012
【０１０５】
【表６−ｂ】
0006047156.tif 000013
【０１０６】
【表７】
0006047156.tif 000014
【０１０７】
結果は、本発明の融合助剤が種々のエマルションポリマー系に対する融合助剤として適当であることを示す。
【０１０８】
例５：ジ−オクチルコハク酸エステルの凝固点は、約−１８．５℃を下回る。コハク酸と、ｎ−オクタノールおよびｎ−デカノールの５０／５０混合物との反応から生成したジエステルの凝固点は、約６℃の測定融点を有する。したがって、分岐した材料は、幅広い凝固点範囲を有し得、このことは、より幅広い温度域に亘る取り扱い、貯蔵、輸送および塗布を有利に行うことを可能にする。
【０１０９】
したがって、本発明は、その中に固有である利点と共に、記載した目標と利点を達成するのに適合する。上記特定の実施態様は、一例に過ぎず、本発明は改良され様々に実施されるが、同等の方法も本明細書における教示の利益を有する当業者にとって明確である。さらに、以下の請求項に記載したもの以外に、ここに示される構造またはデザインの詳細を限定することを目的としない。したがって、上記特定の説明に役立つ実施態様は、変更されてもよく、結合されてもよく、または修正されてもよい。また、全てのこのような変形例は、本発明の範囲と精神の範囲内で考慮される。組成物および方法は、種々の成分または工程を「含有する(comprising)」、「含有する(containing)」または「含む(including)」観点で記載されるが、組成物および方法はまた種々の成分および工程「から本質的に成る」または「から成る」こともできる。上記の全ての数字および範囲は、若干変化してもよい。下限と上限による数の範囲が記載される場合は、その範囲内のあらゆる数字およびあらゆる含まれる範囲が具体的に開示される。特に、ここに記載される（「約ａ〜約ｂ」の形態、または同様の、「約ａからｂ」、または同様の「約ａ〜ｂ」で表される）値の全範囲は、幅広い範囲の値の範囲内を包含するあらゆる数字および範囲を説明するものと理解されることになっている。また、請求項における用語は、特許権者により、他に分かりやすく明確に定義されない限り、それらの平易な通常の意味を有する。さらに、請求項で使用される不定冠詞「ａ」または「ａｎ」は、それが紹介する要素のうちの１つまたは１つ以上を意味するものと、ここに定義される。この明細書および１つ以上の特許または参照することにより本明細書に組み込まれ得る他の資料において、語または用語の用法において不一致がある場合、この明細書と一致する定義を採用すべきである。